(57)【要約】本発明は、発泡体基材の両面に粘着剤層を有する両面粘着テープであって、前記発泡体基材が、密度０．４５ｇ／ｃｍ３以下、層間強度１０Ｎ／ｃｍ以上の発泡体基材であり、前記粘着剤層が、厚さ２５μｍのポリエチレンテレフタレート基材に厚さ２５μｍの粘着剤層を設けて形成した粘着テープを、温度２３℃及び相対湿度６５％ＲＨの環境下でアルミニウム板に、２ｋｇローラーを使用し一往復させることで圧着させ、温度２３℃及び相対湿度５０％ＲＨの環境下に１時間静置した後に測定される剥離速度３００ｍｍ／ｍｉｎにおける１８０°引き剥がし接着力が１２Ｎ／２０ｍｍ以上の粘着剤層であることを特徴とする両面粘着テープである。【特許請求の範囲】
【請求項１】
発泡体基材の両面に粘着剤層を有する両面粘着テープであって、
前記発泡体基材が、密度０．４５ｇ／ｃｍ３以下、層間強度１０Ｎ／ｃｍ以上の発泡体基材であり、
前記粘着剤層が、厚さ２５μｍのポリエチレンテレフタレート基材に厚さ２５μｍの粘着剤層を設けて形成した粘着テープを、温度２３℃及び相対湿度６５％ＲＨの環境下でアルミニウム板に、２ｋｇローラーを使用し一往復させることで圧着させ、温度２３℃及び相対湿度５０％ＲＨの環境下に１時間静置した後に測定される剥離速度３００ｍｍ／ｍｉｎにおける１８０°引き剥がし接着力が１２Ｎ／２０ｍｍ以上の粘着剤層であることを特徴とする両面粘着テープ。
【請求項２】
総厚さが３００μｍ以下である請求項１に記載の両面粘着テープ。
【請求項３】
前記発泡体基材の引張強さが、５００Ｎ／ｃｍ２〜１３００Ｎ／ｃｍ２である請求項１に記載の両面粘着テープ。
【請求項４】
電子機器を構成する部品の固定に使用される請求項１に記載の両面粘着テープ。
【発明の詳細な説明】
【技術分野】
【０００１】
本発明は、電子機器をはじめとする様々な部材の固定に使用可能な両面粘着テープに関する。
【背景技術】
【０００２】
両面粘着テープは、例えば様々な電子機器の部材の固定に使用されている。具体的には、両面粘着テープは、携帯電話、カメラ、パソコンなどの小型電子機器を構成する画像表示部の保護パネルと筐体との固定や、外装部品、電池、各種部材モジュール等の剛体部品同士を固定する際に使用されることが多い。【０００３】
前記小型電子機器等の部品の固定に好適に使用可能な両面粘着テープとしては、薄型で良好な追従性を有するものを好適に使用することができ、例えば、柔軟な発泡体を基材として使用した両面粘着テープが知られている（例えば、特許文献１または２参照。）。【０００４】
一方、前記小型電子機器は、携帯して使用される機会が多く、それを落下させた際の衝撃により両面粘着テープが剥離し部品の欠落を引き起こす場合がある。そのため、前記両面粘着テープには、前記落下の衝撃に耐えうるレベルの耐衝撃性が求められている。【０００５】
また、高機能化が進む携帯電子機器には、例えば画像表示部の保護パネルや画像表示モジュール、薄型電池等の薄型の板状剛体などの高価な部品が多く使用されている。そのため、前記電子機器の不具合などが生じた際に、前記部品を電子機器から比較的容易に効率よく分離可能なレベルの解体性を有することが粘着テープに求められている。
【先行技術文献】
【特許文献】
【０００６】
【特許文献１】特開２０１０−１５５９６９号公報
【特許文献２】特開２０１０−２６０８８０号公報
【発明の概要】
【発明が解決しようとする課題】
【０００７】
本発明が解決しようとする課題は、好適な耐衝撃性を有すると共に、一定の力が加わった際に容易に解体することができる両面粘着テープを提供することである。
【課題を解決するための手段】
【０００８】
本発明は、発泡体基材の両面に粘着剤層を有する両面粘着テープであって、前記発泡体基材が、密度０．４５ｇ／ｃｍ３以下、層間強度１０Ｎ／ｃｍ以上の発泡体基材であり、前記粘着剤層が、厚さ２５μｍのポリエチレンテレフタレート基材に厚さ２５μｍの粘着剤層を設けて形成した粘着テープを、温度２３℃及び相対湿度６５％ＲＨの環境下でアルミニウム板に、２ｋｇローラーを使用し一往復させることで圧着させ、温度２３℃及び相対湿度５０％ＲＨの環境下に１時間静置した後に測定される剥離速度３００ｍｍ／ｍｉｎにおける１８０°引き剥がし接着力が１２Ｎ／２０ｍｍ以上の粘着剤層であることを特徴とする両面粘着テープにより、上記課題を解決する。
【発明の効果】
【０００９】
本発明の両面粘着テープは、上記構成により、好適な耐衝撃性を有すると共に、一定の力が加わった際には発泡体基材が層間割れを生じて容易に解体することが可能である。このため、本発明の両面粘着テープが用いられた電子機器に落下等の衝撃が加わった際にも部品の脱離が生じにくく、また、一定の力で解体できることから、解体時に固定された部品の割れや歪みを抑制することができる。また、前記電子機器等の製造不良品やリサイクル品から特定の部品を解体する際にも効率よく解体することができる。前記したような本発明の両面粘着テープは、例えば小型電子機器の部品固定用途、特に小型電子機器の情報表示部の保護パネルや画像表示モジュール、薄型電池等の薄型の板状剛体部品の固定用途に好適に適用できる。
【図面の簡単な説明】
【００１０】
【図１】耐衝撃試験用の試験に用いた試験片を上面から見た概念図である。
【図２】耐衝撃試験用の試験に用いた試験片を上面から見た概念図である。
【図３】耐衝撃試験の試験方法の概念図である。
【発明を実施するための形態】
【００１１】
本発明の両面粘着テープは、発泡体基材の両面に粘着剤層を有する両面粘着テープであって、前記発泡体基材が、密度０．４５ｇ／ｃｍ３以下、層間強度１０Ｎ／ｃｍ以上の発泡体基材であり、前記粘着剤層が、厚さ２５μｍのポリエチレンテレフタレート基材に厚さ２５μｍの粘着剤層を設けて形成した粘着テープを、温度２３℃及び相対湿度６５％ＲＨの環境下でアルミニウム板に、２ｋｇローラーを使用し一往復させることで圧着させ、温度２３℃及び相対湿度５０％ＲＨの環境下に１時間静置した後に測定される剥離速度３００ｍｍ／ｍｉｎにおける１８０°引き剥がし接着力が１２Ｎ／２０ｍｍ以上の粘着剤層であることを特徴とするものである。
【００１２】
［発泡体基材］
本発明に使用する発泡体基材としては、密度が０．４５ｇ／ｃｍ３以下、好ましくは０．１ｇ／ｃｍ３〜０．４５ｇ／ｃｍ３、より好ましくは０．１５ｇ／ｃｍ３〜０．４２ｇ／ｃｍ３であるものを使用することができる。前記範囲の密度を有する発泡体基材を使用することによって、一定の力が加わった際の好適な解体性を備えた両面粘着テープを得ることができる。
【００１３】
また、本発明で使用する発泡体基材としては、その層間強度が１０Ｎ／ｃｍ以上、好ましくは１０Ｎ／ｃｍ〜５０Ｎ／ｃｍ、より好ましくは１０Ｎ／ｃｍ〜２５Ｎ／ｃｍであるものを使用することができる。前記範囲の層間強度を備えた発泡体基材を使用することによって、好適な解体性と、好適な耐衝撃性とを両立でき、かつ、解体後に部品などの被着体の表面に残存した糊などの残存物を容易に剥離することが可能となる。
【００１４】
上記層間強度は、以下の方法により測定することができる。
【００１５】
発泡体基材の両面に、厚さ５０μｍの強粘着性の粘着剤層（下記高速剥離試験によって被着体及び発泡体基材から剥離しないレベルの粘着性を備えた粘着剤層）を１枚ずつ貼り合わせたのち、４０℃で４８時間熟成することによって、層間強度測定用の両面粘着テープを作成する。
【００１６】
次に、前記層間強度測定用の両面粘着テープの片側の粘着剤層表面を、厚さ２５μｍのポリエステルフィルムで裏打ちし、発泡体基材の幅方向１ｃｍ及びその流れ方向１５ｃｍの大きさに裁断したものを、温度２３℃及び相対湿度５０％ＲＨ下、厚さ５０μｍ、幅３ｃｍ、長さ２０ｃｍのポリエステルフィルムに貼付し、その表面を、２ｋｇローラーを１往復させることで、それらを圧着した後、６０℃の環境下に２４時間静置し、次いで２３℃で１時間静置することによって試験片を得る。
【００１７】
次に、温度２３℃及び相対湿度５０％ＲＨ下、前記試験片を構成する厚さ５０μｍｍのポリエステルフィルム側を高速剥離試験機の取り付け治具に固定し、前記試験片を構成する厚さ２５μｍのポリエステルフィルムを引張速度１５ｍ／分で９０度方向に引っ張ることで、前記試験片を構成する発泡体基材が引き裂かれた際の最大強度を測定する。
【００１８】
前記発泡体基材としては、２５％圧縮強度が５００ｋＰａ以下であるものを使用することが好ましく、１０ｋＰａ〜３００ｋＰａであるものを使用することがより好ましく、１０ｋＰａ〜２００ｋＰａであるものを使用することがより好ましく、３０ｋＰａ〜１８０ｋＰａであるものを使用することがさらに好ましく、５０ｋＰａ〜１５０ｋＰａであるものを使用することが特に好ましい。前記範囲の２５％圧縮強度を有する発泡体基材を使用することによって、好適な耐衝撃性と解体性とを両立でき、かつ、被着体に対する好適な追従性を備えた両面粘着テープを得ることができる。
【００１９】
なお、前記２５％圧縮強度は、ＪＩＳＫ６７６７に準じて測定することができる。具体的には、２５角に切断した前記両面粘着テープ試料を厚さ約１０ｍｍになるまで重ね合わせる。前記両面粘着テープ試料より大きな面積のステンレス板で前記両面粘着テープ試料の積層体をはさみ、２３℃下で１０ｍｍ／分の速度で前記試料の積層体を約２．５ｍｍ（もとの厚さの２５％分）圧縮した時の強度を測定する。
【００２０】
前記発泡体基材としては、その流れ方向と幅方向の引張強さを特に限定するものではないが、５００Ｎ／ｃｍ２〜１３００Ｎ／ｃｍ２である引張強さを有するものを使用することが好ましく、６００Ｎ／ｃｍ２〜１２００Ｎ／ｃｍ２である引張強さを有するものを使用することがより好ましい。
【００２１】
なお、前述の発泡体基材の流れ方向と幅方向の引張強さは、ＪＩＳＫ６７６７に準じて測定することができる。具体的には、標線長さ２ｃｍ及び幅１ｃｍの大きさに裁断した前記両面粘着テープ試料を、テンシロン引張試験機を用い、２３℃及び５０％ＲＨの環境下において、引張速度３００ｍｍ／ｍｉｎの測定条件で測定した最大強度である。
【００２２】
また、前記発泡体基材としては、前記引張試験によって測定される前記発泡体基材の切断時の引張伸度を特に限定するものではないが、流れ方向の引張伸度が１００％〜１２００％であるものを使用することが好ましく、１００％〜１０００％であるものを使用することがより好ましく、２００％〜６００％であるものを使用することがさらに好ましい。
【００２３】
前記範囲の引張強さ及び引張伸度を有する発泡体基材を使用することによって、良好な加工性や貼付作業性を備え、かつ、より一層良好な解体性を備えた両面粘着テープを得ることができる。
【００２４】
前記発泡体基材の流れ方向および幅方向の平均気泡径は、特に制限されないが、１０μｍ〜５００μｍの範囲であることが好ましく、３０μｍ〜４００μｍの範囲であることがより好ましく、５０μｍ〜３００μｍの範囲であることがさらに好ましい。流れ方向および幅方向の平均気泡径が前記範囲の発泡体基材を使用することによって、被着体との密着性により一層優れ、かつ、耐衝撃性により一層優れた両面粘着テープを得ることができる。
【００２５】
前記発泡体基材の流れ方向と幅方向の平均気泡径の比（流れ方向における平均気泡径／幅方向における平均気泡径）は、特に限定されないが、０．２〜４の範囲であることが好ましく、０．３〜３の範囲であることがより好ましく、０．４〜１の範囲であることがさらに好ましい。前記範囲の比を備えた発泡体基材を使用することによって、流れ方向と幅方向の柔軟性や引張強さのばらつきの抑制された両面粘着テープを得ることができる。
【００２６】
前記発泡体基材の厚さ方向の平均気泡径は、３μｍ〜１００μｍであることが好ましく、５μｍ〜８０μｍであることがより好ましく、５μｍ〜５０μｍであることがさらに好ましい。また、前記厚さ方向の平均気泡径は、発泡体基材の厚さの１／２以下であることが好ましく、１／３以下であることが好ましい。前記範囲の厚さ方向の平均気泡径を有する発泡体基材を使用することによって、発泡体基材の密度及び引張強さを好適な範囲に調整することができ、その結果、より一層優れた解体性及び耐衝撃性と、被着体として剛体を用いた場合であっても、より一層優れた密着性を備えた両面粘着テープを得ることができる。
【００２７】
前記発泡体基材としては、その厚さ方向の平均気泡径に対する、その流れ方向の平均気泡径の比（流れ方向の平均気泡径／厚さ方向の平均気泡径）、及び、その厚さ方向の平均気泡径に対する、その幅方向の平均気泡径の比（幅方向の平均気泡径／厚さ方向の平均気泡径）が、いずれも１以上であるものを使用することが好ましく、３以上であるものを使用することがより好ましく、４〜２５であるものを使用することがさらに好ましい。
【００２８】
前記平均気泡径の比を備えた発泡体基材を使用することによって、厚さ方向の柔軟性に優れ、かつ、被着体として剛体を用いた場合であっても、より一層優れた密着性を備えた両面粘着テープを得ることが得ることができる。
【００２９】
なお、前記発泡体基材の幅方向の平均気泡径、流れ方向のの平均気泡径、及び、厚さ方向の平均気泡径は、下記の要領で測定することができる。
【００３０】
はじめに、発泡体基材を幅方法１ｃｍ及び流れ方向１ｃｍの大きさに切断する。
【００３１】
次に、デジタルマイクロスコープ（商品名「ＫＨ−７７００」、ＨｉＲＯＸ社製）を倍率２００倍に設定し、前記発泡体基材の幅方向または流れ方向の切断面を観察する。その際、前記発泡体基材の切断面の厚さ方向の全長を観察する。前記観察では、前記切断面の流れ方向または幅方向に２ｍｍの範囲に存在する気泡の気泡径をすべて測定する。次に、前記２ｍｍの範囲を変更し、任意の１０か所の範囲に存在する気泡の気泡径をすべて測定する。
【００３２】
前記で測定した気泡径の平均値を算出することによって得られた値を、上記平均気泡径とした。
【００３３】
前記発泡体基材としては、独立気泡構造を有するものを使用することが、発泡体基材の切断面からの浸水または粉じんを効果的に防ぐことができるため好ましい。前記独立気泡構造を形成する気泡の形状としては、その流れ方向または幅方向もしくはその両方向の平均気泡径が、その厚さ方向の平均気泡径よりも大きい形状であることが、被着体に対する適度な追従性とクッション性とを備えた両面粘着テープを得るうえで好ましい。
【００３４】
前記発泡体基材としては、その厚さが２５０μｍ以下であるものを使用することが好ましく、５０μｍ〜２５０μｍであるものを使用することがより好ましく、８０μｍ〜２００μｍであるものを使用することがさらに好ましく、１００μｍ〜１５０μｍであるものを使用することが、薄型であってもより一層優れた耐衝撃性と解体性とを備えた両面粘着テープを得るうえで特に好ましい。
【００３５】
発泡体基材の密度、層間強度、圧縮強度および引張強さなどは、使用する発泡体基材の素材や発泡構造により適宜調整することができる。
【００３６】
前記発泡体基材としては、例えばポリエチレン、ポリプロピレン、エチレン−プロピレン共重合体、エチレン−酢酸ビニル共重合体等からなるポリオレフィンを用いて得られるポリオレフィン系発泡体、ポリウレタン系発泡体、アクリル系発泡体、その他のゴム系発泡体等を使用することができる。
【００３７】
前記発泡体基材としては、前記したなかでも、被着体の表面凹凸に好適に追従でき耐衝撃性に優れた独立気泡構造の発泡体基材を作製しやすいため、ポリオレフィン系発泡体を使用することが好ましい。
【００３８】
前記ポリオレフィン系発泡体基材としては、ポリエチレン系樹脂を用いて得られた発泡体基材を使用することが、比較的均一な厚さで、かつ、より一層好適な柔軟性を備えるため好ましい。
【００３９】
前記ポリオレフィン系樹脂に含まれる前記ポリエチレン系樹脂の含有量は、４０質量％以上であることが好ましく、５０質量％以上であることがより好ましく、６０質量％以上であることが更に好ましく、１００質量％であることが特に好ましい。
【００４０】
また、前記ポリオレフィン系発泡体の製造に使用可能なポリエチレン系樹脂としては、例えば直鎖状低密度ポリエチレン、低密度ポリエチレン、中密度ポリエチレン、高密度ポリエチレン、エチレンを５０質量％以上含有するエチレン−α−オレフィン共重合体、エチレンを５０質量％以上含有するエチレン−酢酸ビニル共重合体等を、単独で使用または二種以上併用することができる。
【００４１】
前記エチレン−α−オレフィン共重合体を構成するα−オレフィンとしては、例えば、プロピレン、１−ブテン、１−ペンテン、４−メチル−１−ペンテン、１−ヘキセン、１−ヘプテン、１−オクテンなどが挙げられる。
【００４２】
前記ポリプロピレン系樹脂としては、特には限定されず、例えば、ポリプロピレン、プロピレンを５０質量％以上含有するプロピレン−α−オレフィン共重合体などが挙げられ、これらは単独で使用されても二種以上が併用されてもよい。プロピレン−α−オレフィン共重合体を構成するα−オレフィンとしては、例えば、エチレン、１−ブテン、１−ペンテン、４−メチル−１−ペンテン、１−ヘキセン、１−ヘプテン、１−オクテンなどが挙げられる。
【００４３】
前記ポリエチレン系樹脂としては、前記したなかでも重合触媒として四価の遷移金属を含むメタロセン化合物を用いて得られる分子量分布の狭いポリエチレン系樹脂を使用することが好ましい。また、前記方法で得られるポリエチレン系樹脂は、いずれの分子量を有するポリエチレン系樹脂であっても、その共重合成分の共重合割合をほぼ等しく調整することができ、その結果、ほぼ均一に架橋されたポリオレフィン系発泡体を得ることができる。前記ほぼ均一に架橋されたポリオレフィン系発泡体は、延伸させやすく、また、その厚さを全体的に均一なものとしやすい。
【００４４】
前記ポリエチレン系樹脂としては、四価の遷移金属を含むメタロセン化合物を用いて得られたもの以外の、他の製造方法で得られたポリオレフィン系樹脂を使用してもよい。
【００４５】
前記ポリオレフィン系発泡体基材は、架橋構造を有していてもよい。ポリオレフィン系樹脂シートを熱分解型発泡剤などで発泡させることによってポリオレフィン系発泡体を製造する場合は、前記架橋構造を形成すべく設計することが好ましい。架橋度は５質量％〜６０質量％の範囲であることが好ましく、１０質量％〜５５質量％の範囲であることが、粘着剤層との良好な密着性と、耐衝撃性とをより一層向上するうえでより好ましい。
【００４６】
前記架橋度の測定は以下の方法で行うことができる。４０mm×５０mm角の発泡体基材５枚一組を試料とし、その合計質量（G１）を測定する。次に、試料をキシレン中に１２０℃で２４時間浸漬した後、キシレン不溶解分を３００メッシュ金網で濾過することにより分離し、１１０℃で１時間乾燥した後の残渣の質量（Ｇ２）を測定する。以下の式に従って求めるキシレン不溶分を架橋度とする。
【００４７】
架橋度（質量％）＝（Ｇ２／Ｇ１）×１００
【００４８】
前記ポリオレフィン系発泡体の製造方法としては、特に限定されず、例えば、重合触媒として四価の遷移金属を含むメタロセン化合物を用いて得られたポリエチレン系樹脂を４０重量％以上含有するポリオレフィン系樹脂及び熱分解型発泡剤と発泡助剤、発泡体を黒色や白色などに着色するための着色剤等を含有するポリオレフィン系樹脂組成物を押出機に供給して溶融混練し、押出機からシート状に押出すことによってポリオレフィン系樹脂シートを製造する工程と、前記ポリオレフィン系樹脂シートを架橋させる工程と、前記ポリオレフィン系樹脂シートを発泡させる工程と、得られた発泡シートを溶融又は軟化させ、流れ方向もしくは幅方向の何れか一方又は双方の方向に向かって延伸させて発泡シートを延伸する工程を含有する方法が挙げられる。なお、発泡シートを延伸する工程は必要に応じて行われればよく、複数回行われてもよい。
【００４９】
前記熱分解型発泡剤としては、従来から発泡体の製造に用いられているものであれば特に限定されず、例えば、アゾジカルボンアミド、Ｎ，Ｎ‘−ジニトロソペンタメチレンテトラミン、ｐ−トルエンスルホニルセミカルバジドなどが挙げられ、中でもアゾジカルボンアミドが好ましい。なお、熱分解型発泡剤は単独でも二種類以上が併用されていてもよい。
【００５０】
前記熱分解型発泡剤の添加量は、ポリオレフィン系発泡体の発泡倍率に応じて適宜決定してよいが、ポリオレフィン系樹脂１００質量部に対して１質量部〜４０質量部であることが好ましく、１質量部〜３０質量部であることが、発泡倍率、引張強さ、圧縮回復率などを所望の範囲に調整しやすいためより好ましい。
【００５１】
ポリオレフィン系発泡体基材を架橋させる方法としては、例えば、ポリオレフィン系発泡体基材に電離性放射線を照射する方法、ポリオレフィン系樹脂組成物に予め有機過酸化物を配合しておき、得られたポリオレフィン系発泡体基材を加熱して有機過酸化物を分解させる方法などが挙げられ、これらの方法は併用されてもよい。
【００５２】
電離性放射線としては、電子線、α線、β線、γ線などが挙げられる。電離性放射線の線量は、ポリオレフィン系発泡体基材の架橋度が前記の好ましい範囲になるように適宜調整できるが、５ｋＧｙ〜２００ｋＧｙの範囲であることが好ましい。また、電離性放射線の照射は、均一な発泡状態を得やすいことから、ポリオレフィン系発泡体基材の両面に照射するのが好ましく、両面に照射する線量を同じにするのがより好ましい。
【００５３】
有機過酸化物としては、例えば、１，１−ビス（ｔ−ブチルパーオキシ）３，３，５−トリメチルシクロヘキサン、１，１−ビス（ｔ−ブチルパーオキシ）シクロヘキサン、２，２−ビス（ｔ−ブチルパーオキシ）オクタン、ｎ−ブチル−４，４−ビス（ｔ−ブチルパーオキシ）バレレート、ジ−ｔ−ブチルパーオキサイド、ｔ−ブチルクミルパーオキサイド、ジクミルパーオキサイド、α，α’−ビス（ｔ−ブチルパーオキシ−ｍ−イソプロピル）ベンゼン、２，５−ジメチル−２，５−ジ（ｔ−ブチルパーオキシ）ヘキサン、２，５−ジメチル−２，５−ジ（ｔ−ブチルパーオキシ）ヘキシン−３、ベンゾイルパーオキサイド、クミルパーオキシネオデカネート、ｔ−ブチルパーオキシベンゾエート、２，５−ジメチル−２，５−ジ（ベンゾイルパーオキシ）ヘキサン、ｔ−ブチルパーオキシイソプロピルカーボネート、ｔ−ブチルパーオキシアリルカーボネートなどが挙げられ、これらは単独で用いられても二種以上が併用されてもよい。
【００５４】
前記有機過酸化物は、前記ポリオレフィン系樹脂１００質量部に対し、０．０１質量部〜５質量部の範囲であることが好ましく、０．１質量部〜３質量部の範囲であることが、前記有機過酸化物の分解残渣の残留を抑制するうえでより好ましい。
【００５５】
また、ポリオレフィン系樹脂シートを発泡させる方法としては、特には限定されず、例えば、熱風により加熱する方法、赤外線により加熱する方法、塩浴による方法、オイルバスによる方法などが挙げられ、これらは併用してもよい。なかでも熱風により加熱する方法や赤外線により加熱する方法が、ポリオレフィン系発泡体基材の表裏面の外観の差異が少なくなるため好ましい。
【００５６】
前記発泡体基材は、延伸されていてもよい。前記延伸は、ポリオレフィン系樹脂シートを発泡させて発泡体基材を得た後に行ってもよいし、ポリオレフィン系樹脂シートを発泡させる際に行ってもよい。
【００５７】
ポリオレフィン系樹脂シートを発泡させて発泡体基材を得た後、発泡体基材を延伸する場合、発泡体基材を冷却することなく発泡時の溶融状態を維持したまま続けて発泡体基材を延伸しても、発泡体基材を冷却した後、再度、発泡シートを加熱して溶融又は軟化状態とした上で発泡体基材を延伸してもよい。
【００５８】
前記発泡体基材の溶融状態とは、発泡体基材を、発泡体基材を構成しているポリオレフィン系樹脂の融点以上に加熱した状態をいう。また、発泡体基材の軟化とは、発泡体基材を構成しているポリオレフィン系樹脂の軟化点以上融点未満までの温度に加熱した状態をいう。上記発泡体基材を延伸することによって、発泡体基材の気泡を所定方向に延伸し変形させて、気泡のアスペクト比が所定範囲内となったポリオレフィン系発泡体を製造することができる。
【００５９】
前記発泡体基材の延伸方向は、長尺状のポリオレフィン系樹脂シートの流れ方向若しくは幅方向に向かって、又は、流れ方向および幅方向であることが好ましい。なお、発泡体基材を流れ方向および幅方向に向かって延伸させる場合、発泡体基材を流れ方向および幅方向に向かって同時に延伸してもよいし、一方向ずつ別々に延伸してもよい。
【００６０】
上記発泡体基材を流れ方向に延伸する方法としては、例えば、長尺状のポリオレフィン系樹脂シートを発泡工程に供給する速度（供給速度）よりも、発泡後に長尺状のポリオレフィン系樹脂シートを冷却しながら巻き取る速度（巻取速度）を速くすることによって発泡体基材を流れ方向に延伸する方法、得られた発泡体基材を延伸工程に供給する速度（供給速度）よりも、発泡体基材を巻き取る速度（巻取速度）を速くすることによって発泡体基材を流れ方向に延伸する方法などが挙げられる。
【００６１】
前記ポリオレフィン系樹脂シートは、それ自身の発泡によって流れ方向に膨張しやすいため、前記ポリオレフィン系樹脂シートを用いて得られた発泡体基材を流れ方向に延伸する場合には、ポリオレフィン系樹脂シートの発泡による流れ方向への膨張分を考慮し、その膨張分以上に、ポリオレフィン系樹脂シートが流れ方向に延伸されるように、発泡体基材の供給速度と巻取り速度とを調整することが好ましい。
【００６２】
前記発泡体基材を幅方向に延伸する方法としては、発泡体基材の幅方向の両端部を一対の把持部材によって把持し、この一対の把持部材を互いに離間する方向に徐々に移動させることによって発泡体基材を幅方向に延伸させる方法が好ましい。なお、ポリオレフィン系樹脂シートは、それ自身の発泡によって幅方向に膨張するので、発泡体基材を幅方向に延伸する場合には、ポリオレフィン系樹脂シートの発泡による幅方向への膨張分を考慮した上で、その膨張分以上に発泡体基材が幅方向に延伸されるように調整することが好ましい。
【００６３】
前記発泡体基材の流れ方向における延伸倍率は１．１〜５倍が好ましく、１．３〜３．５倍がより好ましい。また、その幅方向における延伸倍率は１．２〜４．５倍が好ましく、１．５倍〜３．５倍であることがより好ましい。前記範囲の延伸倍率を備えた発泡体基材を使用することによって、良好な柔軟性と引張強さとを維持することができる。
【００６４】
前記発泡体基材としては、意匠性、遮光性、隠蔽性、光反射性、耐光性等を備えた粘着テープを得るうえで、着色された発泡体基材を使用してもよい。前記着色の際には、従来知られる着色剤を、単独または２種類以上組み合わせて用いることができる。
【００６５】
粘着テープに遮光性や隠蔽性や耐光性を付与する場合、前記発泡体基材としては、黒色に着色されたものを使用することが好ましい。
【００６６】
前記黒色の着色剤としては、例えばカーボンブラック、グラファイト、酸化銅、二酸化マンガン、アニリンブラック、ペリレンブラック、チタンブラック、シアニンブラック、活性炭、フェライト、マグネタイト、酸化クロム、酸化鉄、二硫化モリブデン、クロム錯体、複合酸化物系黒色色素、アントラキノン系有機黒色色素などを用いることができる。なかでも、前記着色剤としては、コスト、入手性、絶縁性、ポリオレフィン系樹脂組成物を押し出す工程や加熱発泡工程の温度に耐えうるレベルの耐熱性の観点から、カーボンブラックを使用することが好ましい。
【００６７】
また、前記粘着テープに意匠性や光反射性などを付与する場合、前記発泡体基材としては、白色に着色されたものを使用することが好ましい。
【００６８】
前記白色着色剤としては、例えば酸化チタン、酸化亜鉛、酸化アルミニウム、酸化ケイ素、酸化マグネシウム、酸化ジルコニウム、酸化カルシウム、酸化スズ、酸化バリウム、酸化セシウム、酸化イットリウム、炭酸マグネシウム、炭酸カルシウム、炭酸バリウム、炭酸亜鉛、水酸化アルミニウム、水酸化マグネシウム、水酸化カルシウム、水酸化亜鉛、ケイ酸アルミニウム、ケイ酸カルシウム、硫酸バリウム、硫酸カルシウム、ステアリン酸バリウム、亜鉛華、タルク、シリカ、アルミナ、クレー、カオリン、リン酸チタン、マイカ、石膏、ホワイトカーボン、珪藻土、ベントナイト、リトポン、ゼオライト、セリサイト、などの無機系白色着色剤やシリコーン系樹脂粒子、アクリル系樹脂粒子、ウレタン系樹脂粒子、メラミン系樹脂粒子などの有機系白色着色剤などを用いることができる。なかでも、前記着色剤としては、コスト、入手性、色調、ポリオレフィン系樹脂組成物を押し出す工程や加熱発泡工程の温度に耐える耐熱性の観点から、酸化チタンや酸化アルミニウムや酸化亜鉛を使用することが好ましい。
【００６９】
前記発泡体基材は、必要に応じて、可塑剤、酸化防止剤、酸化亜鉛などの発泡助剤、気泡核調整材、熱安定剤、水酸化アルミニウムや水酸化マグネシウムなどの難燃剤、帯電防止剤、ガラス製やプラスチック製の中空バルーン・ビーズ、金属粉末、金属化合物等の充填材、導電性フィラー、熱伝導性フィラーなどの公知のものを含有するものであってもよい。
【００７０】
なお、前記着色剤や熱分解性発泡剤や発泡助剤等は、色の濃淡ムラなどの外観不良や、過剰な発泡や無発泡などの発泡不良を防止するうえで、ポリオレフィン系樹脂、または、前記ポリオレフィン系樹脂と相溶しやすい他の熱可塑性樹脂によってマスターバッチ化されていることが好ましい。
【００７１】
前記発泡体基材としては、粘着剤層や他の層との密着性を向上させるため、コロナ処理、火炎処理、プラズマ処理、熱風処理、オゾン処理、紫外線処理、易接着処理等の表面処理の施されたものを使用することができる。
【００７２】
前記表面処理された発泡体基材の表面は、ぬれ試薬によるぬれ指数が３６ｍＮ／ｍ以上であることが好ましく、４０ｍＮ／ｍ以上であることが好ましく、４８ｍＮ／ｍ以上であることが、粘着剤層等との良好な密着性を維持するうえでさらに好ましい。
【００７３】
密着性を向上させた発泡体基材は、連続工程で粘着剤層と貼り合わされてもよい。また、密着性を向上させた発泡体基材は一旦巻き取り加工をして保管したのち、後日粘着剤層と貼り合わされてもよい。
【００７４】
なお、密着性を向上させた発泡体基材を一旦巻き取る場合、前記発泡体基材のブロッキングを防止するうえで、紙やポリエチレンやポリプロピレンやポリエステル等からなるフィルムを介して巻き取ることが好ましい。前記フィルムは、厚さ２５μｍ以下のポリプロピレンフィルムやポリエステルフィルムであることが好ましい。
【００７５】
［粘着剤層］
本発明の両面粘着テープが有する粘着剤層は、発泡体基材の表裏面（両面）に設けられる。各面に設けられる粘着剤層のうち、少なくとも一方、好ましくは両方の粘着剤層は、厚さ２５μｍのポリエチレンテレフタレート基材に厚さ２５μｍの粘着剤層を設けて形成した粘着テープを、温度２３℃及び相対湿度６５％ＲＨの環境下でアルミニウム板に、２ｋｇローラーを使用し一往復させることで圧着させ、温度２３℃及び相対湿度５０％ＲＨの環境下に１時間静置した後に測定される剥離速度３００ｍｍ／ｍｉｎにおける１８０°引き剥がし接着力が１２Ｎ／２０ｍｍ以上の粘着剤層である。前記特定の粘着剤層を使用することによって、解体時に一定の力を加えることで発泡体基材の層間割れを実現でき、かつ優れた耐衝撃性を備えた両面粘着テープを得ることができる。
【００７６】
前記粘着剤層としては、１０Ｎ／２０ｍｍ以上の１８０°引き剥がし接着力を有するものを使用することが好ましく、１２Ｎ／２０ｍｍ以上の１８０°引き剥がし接着力を有するものを使用することが、解体時に一定の力を加えることで発泡体基材の層間割れを実現でき、かつ優れた耐衝撃性を備えた両面粘着テープを得るうえで好ましい。
【００７７】
前記１８０°引き剥がし接着力の上限は、特に制限されないが、２５Ｎ／２０ｍｍ以下であることが好ましく、２０Ｎ／２０ｍｍ以下であることがより好ましい。
【００７８】
前記粘着剤層を形成可能な粘着剤組成物としては、例えば（メタ）アクリル系粘着剤、ウレタン系粘着剤、合成ゴム系粘着剤、天然ゴム系粘着剤、シリコーン系粘着剤等を使用することができる。なかでも、前記粘着剤組成物としては、アクリル系重合体をベースポリマーとし、必要に応じて粘着付与樹脂や架橋剤等の添加剤を含有するアクリル系粘着剤組成物を使用することが、所望の１８０°引き剥がし接着力等を備えた粘着剤層を形成するうえで好ましい。
【００７９】
前記アクリル系重合体の製造に使用可能な（メタ）アクリレートとしては、例えばメチル（メタ）アクリレート、エチル（メタ）アクリレート、ｎ−ブチル（メタ）アクリレート、イソブチル（メタ）アクリレート、ｔ−ブチル（メタ）アクリレート、ｎ−ヘキシル（メタ）アクリレート、ｎ−オクチル（メタ）アクリレート、イソオクチル（メタ）アクリレート、イソノニル（メタ）アクリレート、シクロヘキシル（メタ）アクリレート、２−エチルヘキシル（メタ）アクリレート等の炭素原子数１〜１２のアルキル基を有する（メタ）アクリレート等が挙げられ、これらの１種または２種以上を使用することができる。なかでも、炭素原子数４〜１２のアルキル基を有する（メタ）アクリレートを使用することが好ましく、炭素原子数４〜８の直鎖または分岐したアルキル基を有する（メタ）アクリレートを使用することがより好ましく、ｎ−ブチルアクリレート及び２−エチルヘキシルアクリレートからなる群より選ばれる１種以上を使用することが、所望の１８０°引き剥がし接着力等を備えた粘着剤層を形成するうえで好ましい。
【００８０】
前記炭素原子数１〜１２のアルキル基を有する（メタ）アクリレートは、前記アクリル系重合体の製造に使用する単量体成分の全量に対して、６０質量％以上使用することが好ましく、８０質量％〜９８．５質量％使用することがより好ましく、９０質量％〜９８．５質量％使用することがさらに好ましい。
【００８１】
前記アクリル系重合体を製造する際には、単量体成分として高極性ビニル単量体を使用することができる。前記高極性ビニル単量体としては、水酸基を有するビニル単量体、カルボキシル基を有するビニル単量体、アミド基を有するビニル単量体等が挙げられ、これらの１種または２種以上を使用することができる。
【００８２】
水酸基を有するビニル単量体としては、例えば２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート等などの水酸基を有する（メタ）アクリレートを使用できる。
【００８３】
カルボキシル基を有するビニル単量体としては、例えばアクリル酸、メタクリル酸、イタコン酸、マレイン酸、（メタ）アクリル酸２量体、クロトン酸、エチレンオキサイド変性琥珀酸アクリレート等を使用することができ、なかでもアクリル酸を使用することが好ましい。
【００８４】
アミド基を有するビニル単量体としては、例えばＮ−ビニルピロリドン、Ｎ−ビニルカプロラクタム、アクリロイルモルホリン、アクリルアミド、Ｎ，Ｎ−ジメチルアクリルアミド等を使用することができる。
【００８５】
その他の高極性ビニル単量体としては、酢酸ビニル、エチレンオキサイド変性琥珀酸アクリレート、２−アクリルアミド−２−メチルプロパンスルフォン酸等のスルホン酸基を有するビニル単量体等を使用することができる。
【００８６】
前記高極性ビニル単量体は、前記アクリル系重合体の製造に使用する単量体成分の全量に対して１．５質量％〜２０質量％の範囲で使用することが好ましく、１．５質量％〜１０質量％の範囲で使用することがより好ましく、２質量％〜８質量％の範囲で使用することが、所望の１８０°引き剥がし接着力等を備えた粘着剤層を形成するうえで好ましい。
【００８７】
また、前記粘着剤組成物として、前記アクリル系重合体とともにイソシアネート系架橋剤を使用する場合、そのイソシアネート基と反応する官能基を有するアクリル系重合体を使用することが好ましい。
【００８８】
その際に使用可能な単量体成分としては、例えば水酸基を有するビニル単量体を使用することが好ましく、２−ヒドロキシエチル（メタ）アクリレート、４−ヒドロキシブチル（メタ）アクリレート、６−ヒドロキシヘキシル（メタ）アクリレート等を使用することがより好ましい。
【００８９】
前記水酸基を有するビニル単量体は、前記アクリル系重合体の製造に使用する単量体成分の合計に対して０．０１質量％〜１．０質量％の範囲で使用することが好ましく、０．０３質量％〜０．３質量％の範囲で使用することがより好ましい。
【００９０】
前記アクリル系重合体は、前記単量体成分を重合させることによって製造することができる。前記重合方法としては、溶液重合法、隗状重合法、懸濁重合法、乳化重合法等の公知の重合方法が挙げられ、良好な耐水性を備えた粘着剤組成物を得るうえで、溶液重合法または塊状重合法を採用することが好ましい。
【００９１】
前記重合は、過酸化ベンゾイルや過酸化ラウロイル等の過酸化物系熱重合開始剤、アゾビスイソブチルニトリル等のアゾ系の熱重合開始剤を用いる方法、アセトフェノン系光重合開始剤、ベンゾインエーテル系光重合開始剤、ベンジルケタール系光重合開始剤、アシルフォスフィンオキシド系光重合開始剤、ベンゾイン系光重合開始剤、ベンゾフェノン系の光重合開始剤を用いる方法、電子線を照射する方法によって開始し、進行させることができる。
【００９２】
前記アクリル系重合体としては、ゲルパーミエッションクロマトグラフ（ＧＰＣ）で測定される標準ポリスチレン換算での重量平均分子量が４０万〜３００万の範囲であるものを使用することが好ましく、８０万〜２５０万の範囲であるものを使用することがより好ましい。
【００９３】
ここで、ＧＰＣ法による分子量の測定は、東ソー株式会社製ＧＰＣ装置（ＨＬＣ−８３２９ＧＰＣ）を用いて測定される、スタンダードポリスチレン換算値であり、測定条件は以下のとおりである。
【００９４】
サンプル濃度：０．５質量％（テトラヒドロフラン溶液）
サンプル注入量：１００μｌ
溶離液：ＴＨＦ
流速：１．０ｍｌ／分
測定温度：４０℃
本カラム：ＴＳＫｇｅｌ  ＧＭＨＨＲ−Ｈ（２０）２本
ガードカラム：ＴＳＫｇｅｌ  ＨＸＬ−Ｈ
検出器：示差屈折計
スタンダードポリスチレン分子量：１万〜２０００万（東ソー株式会社製）
【００９５】
本発明に使用する粘着剤組成物としては、被着体との密着性や面接着強度をより一層向上させることを目的として、粘着付与樹脂を含有するものを使用することが好ましい。粘着付与樹脂としては、ロジン系粘着付与樹脂、重合ロジン系粘着付与樹脂、重合ロジンエステル系粘着付与樹脂、ロジンフェノール系粘着付与樹脂、安定化ロジンエステル系粘着付与樹脂、不均化ロジンエステル系粘着付与樹脂、水添ロジンエステル系粘着付与樹脂、テルペン系粘着付与樹脂、テルペンフェノール系粘着付与樹脂、石油樹脂系粘着付与樹脂、（メタ）アクリレート樹脂系粘着付与樹脂等を使用することができる。
【００９６】
なかでも、前記粘着付与樹脂としては、不均化ロジンエステル系粘着付与樹脂、重合ロジンエステル系粘着付与樹脂、ロジンフェノール系粘着付与樹脂、水添ロジンエステル系粘着付与樹脂、（メタ）アクリレート樹脂系粘着付与樹脂、テルペンフェノール系粘着付与樹脂を単独または２種以上組み合わせ使用することが好ましい。
【００９７】
前記粘着剤組成物としてエマルジョン型の粘着剤組成物を使用する場合、前記粘着付与樹脂としては、エマルジョン型の粘着付与樹脂を使用することが好ましい。
【００９８】
前記粘着付与樹脂としては、３０℃〜１８０℃の軟化点を有するものを使用することが好ましく、７０℃〜１４０℃の軟化点を有するものを使用することが、所望の１８０°引き剥がし接着力等を備えた粘着剤層を形成するうえで好ましい。前記（メタ）アクリレート系粘着付与樹脂を使用する場合、前記（メタ）アクリレート系粘着付与樹脂としては、３０℃〜２００℃のガラス転移温度を有するものを使用することが好ましく、５０℃〜１６０℃のものを使用することがより好ましい。
【００９９】
前記粘着付与樹脂は、前記アクリル系重合体１００質量部に対して、５質量部〜６５質量部の範囲で使用することが好ましく、８質量部〜５５質量部の範囲で使用することが、所望の１８０°引き剥がし接着力等を備えた粘着剤層を形成するうえで好ましい。
【０１００】
前記粘着剤組成物としては、前記アクリル系重合体や粘着付与樹脂の他に、必要に応じて架橋剤を含有するものを使用することが、凝集力の高い粘着剤層を形成するうえで好ましい。
【０１０１】
前記架橋剤としては、例えばイソシアネート系架橋剤、エポキシ系架橋剤、金属キレート系架橋剤、アジリジン系架橋剤等を使用することができる。
【０１０２】
なかでも、前記架橋剤としては、アクリル系重合体との反応性に富むイソシアネート系架橋剤及びエポキシ系架橋剤を単独または組み合わせ使用することが好ましく、イソシアネート系架橋剤を使用することが、粘着剤層と発泡体基材との密着性をより一層向上できるため好ましい。
【０１０３】
前記イソシアネート系架橋剤としては、例えばトリレンジイソシアネート、ナフチレン−１，５−ジイソシアネート、ヘキサメチレンジイソシアネート、ジフェニルメタンジイソシアネート、キシリレンジイソシアネート、トリメチロールプロパン変性トリレンジイソシアネート等を使用することができる。なかでも、前記イソシアネート系架橋剤としては、イソシアネート基を３つ以上有するものを使用することが好ましく、具体的には、トリレンジイソシアネートのトリメチロールプロパン付加体、トリフェニルメタントリイソシアネート等が挙げられる。
【０１０４】
前記粘着剤組成物としては、前記した成分の他に必要に応じて可塑剤、軟化剤、酸化防止剤、難燃剤、ガラスやプラスチック製の繊維、バルーン、ビーズ、金属粉末、金属酸化物、金属窒化物等の充填剤、顔料や染料等の着色剤、レベリング剤、増粘剤、撥水剤、消泡剤等の添加剤を含有するものを使用することができる。
【０１０５】
前記粘着剤組成物を用いて形成された粘着剤層としては、周波数１Ｈｚにおける損失正接（ｔａｎδ）のピーク値を示す温度が−４０℃〜１５℃の範囲であるものを使用することが、所望の１８０°引き剥がし接着力を備え、常温下での被着体との良好な密着性を付与するうえで好ましい。一方、前記粘着剤層としては、前記温度が−３５℃〜１０℃であるものを使用することが、所望の１８０°引き剥がし接着力を備え、常温下での被着体との良好な密着性を備え、かつ、低温環境下での耐衝撃性をより一層向上させるうえで好ましく、−３０℃〜６℃であるものを使用することがより好ましい。
【０１０６】
周波数１Ｈｚにおける損失正接（ｔａｎδ）は、温度分散による動的粘弾性測定で得られた貯蔵弾性率（Ｇ’）、損失弾性率（Ｇ”）から、ｔａｎδ＝Ｇ”／Ｇ’の式より求められる。動的粘弾性の測定においては、粘弾性試験機（ティ・エイ・インスツルメント・ジャパン社製、商品名：ＡＲＥＳ  Ｇ２）を用いて、厚さ約２ｍｍに形成した粘着剤層を同試験機の測定部である直径８ｍｍの平行円盤の間に試験片を挟み込み、周波数１Ｈｚで−５０℃から１５０℃までの貯蔵弾性率（Ｇ’）と損失弾性率（Ｇ”）を測定する。
【０１０７】
前記粘着剤層の厚さは、所望の１８０°引き剥がし接着力を備え、その結果、被着体との密着性をより一層向上させるうえで５μｍ〜１００μｍの範囲であることが好ましく、１０μｍ〜８０μｍの範囲であることがより好ましく、１５μｍ〜８０μｍの範囲であることがさらに好ましい。
【０１０８】
［両面粘着テープ］
本発明の両面粘着テープは、例えば、発泡体基材に直接、または、発泡体基材上に積層された他の層の表面に、粘着剤を塗布して乾燥させる直写法、剥離シートに粘着剤を塗布して乾燥させた後、発泡体基材や他の層表面に貼り合せる転写法によって製造することができる。
【０１０９】
前記粘着剤組成物として架橋剤を含有するものを使用する場合、前記架橋反応を進行させるうえで、両面粘着テープを好ましくは２０℃〜５０℃、より好ましくは２３℃〜４５℃の環境下で２〜７日間の熟成させることが、所望の１８０°引き剥がし接着力を備え、かつ、発泡体基材と粘着剤層との密着性をより一層向上できる。
【０１１０】
前記剥離シートとしては、特に限定されないが、ポリエチレン、ポリプロピレン、ポリエステルフィルムなどの合成樹脂フィルム、紙、不織布、布、発泡シートや金属箔、およびこれらのラミネート体などの基材の少なくとも片面に、粘着剤からの剥離性を高めるためのシリコーン系処理、長鎖アルキル系処理、フッ素系処理などの剥離処理が施されたものを使用することができる。
【０１１１】
なかでも、前記剥離シートとしては、厚さ１０〜４０μｍのポリエチレンを両側にラミネートした上質紙、ポリエステルフィルムの基材の片面または両面に、シリコーン系剥離処理を施されたもの等を使用することが好ましい。
【０１１２】
本発明の粘着テープの実施形態としては、発泡体基材を中芯とし、発泡体基材の少なくとも一面、好ましくは両面に粘着剤層が設けられた構成を基本構成とする。発泡体基材と粘着剤層とは、直接積層されていても、他の層を介して積層されていてもよい。
【０１１３】
前記粘着テープは、前記発泡体基材及び粘着剤層以外に、必要に応じて他の層を有していてもよい。前記他の層としては、寸法安定性や引張強さやリワーク適性を備えた粘着テープを得る場合には、ポリエステルフィルムなどのラミネート層が挙げられる。また、前記他の層としては、遮光性または光反射性を備えた粘着テープを得る場合には印刷層、電磁波シールド特性や面方向の熱伝導性を備えた粘着テープを得る場合には、金属箔や金属メッシュ導電性の金属をメッキした不織布からなる層を有していてもよい。
【０１１４】
ラミネート層としては、ポリエチレンテレフタレートなどのポリエステルフィルム、ポリエチレンフィルム、ポリプロピレンフィルム等のフィルムを使用することができる。
【０１１５】
前記ラミネート層の厚さは、特に規定されないが、発泡体基材に対する良好な追従性を確保するうえで、１μｍ〜２５μｍの範囲であることが好ましく、２μｍ〜１２μｍの範囲であることがより好ましい。発泡体基材とラミネート層とを接着する場合、従来公知の粘着剤やドライラミネート用の接着剤を使用することができる。
【０１１６】
遮光層としては、顔料等の着色剤を含有するインキによって印刷された層が挙げられ、黒インキを用いて印刷された層を好ましく使用することができる。
【０１１７】
前記反射層としては、顔料等の着色剤を含有するインキによって印刷された層が挙げられ、白色インキを用いて印刷された層を好ましく使用することができる。
【０１１８】
前記遮光層や反射層の厚さは、２μｍ〜２０μｍであることが好ましく、４μｍ〜６μｍであることが、前記インキの硬化収縮に起因した粘着テープのカール発生を抑制することができるため好ましい。
【０１１９】
前記方法で得られた本発明の両面粘着テープの総厚さは、使用する態様によって適宜調整すればよいが、３００μｍ以下であることが好ましく、８０μｍ〜３００μｍであることがより好ましく、１００μｍ〜３００μｍであることが、薄型で、かつ、優れた耐衝撃性と解体性とを両立でき、小型電子端末の薄型化に貢献できるためさらに好ましい。
【０１２０】
本発明の粘着テープは、上記構成により好適な耐衝撃性と解体性とを有することから、小型電子機器の部品、例えば、小型電子機器の情報表示部の保護パネルや画像表示モジュール、薄型電池、スピーカー、レシーバー、圧電素子、プリント基板、フレキシブルプリント基板（ＦＰＣ）、デジタルカメラモジュール、センサー類、その他のモジュールや、ポリウレタンやポリオレフィン系などのクッション材ゴム製部材、加飾用部品や各種部材の固定などに好適に適用できる。特に小型電子機器の情報表示部の保護パネルや画像表示モジュール、薄型電池等の薄型の板状剛体部品の固定用途に好適に適用できる。
【実施例】
【０１２１】
（粘着剤組成物（Ａ）の調製）
攪拌機、還流冷却器、温度計、滴下漏斗および窒素ガス導入口を備えた反応容器に、ｎ−ブチルアクリレート９７．９７質量部、アクリル酸２．０質量部、４−ヒドロキブチルアクリレート０．０３質量部、重合開始剤として２、２’−アゾビスイソブチロニトリル０．１質量部を、酢酸エチル１００質量部に溶解し、７０℃で１２時間重合させることによって、重量平均分子量が２００万（ポリスチレン換算）のアクリル系重合体の酢酸エチル溶液を得た。【０１２２】
次に、前記アクリル系重合体１００質量部に対し、「スーパーエステルＡ１００」（荒川化学工業株式会社製、不均化ロジンのグリセリンエステル）２５質量部と、「ペンセルＤ１３５」（荒川化学工業株式会社製、重合ロジンのペンタエリスリトールエステル）５質量部と、「ＦＴＲ６１００」（三井化学株式会社製、スチレン系石油樹脂）２０質量部とを添加し、さらに酢酸エチルを加えて均一に混合することによって、不揮発分４０質量％の粘着剤組成物（ａ）を得た。【０１２３】
次に、前記粘着剤組成物（ａ）１００質量部と、「コロネートＬ−４５」（日本ポリウレタン工業株式会社製、イソシアネート系架橋剤、不揮発分４５質量％）１．３質量部とを混合し、１５分攪拌することによって粘着剤組成物（Ａ）を得た。前記粘着剤組成物（Ａ）の１８０°引き剥がし接着力は、１２Ｎ／２０ｍｍであった。前記１８０°引き剥がし接着力は、後述する方法で測定した値である。【０１２４】
[粘着剤層の１８０°引き剥がし接着力]
厚さ２５μｍのポリエチレンテレフタレート基材に、乾燥後の粘着剤層の厚さが２５μｍとなるように前記粘着剤組成物（Ａ）を塗工し、８０℃で３分乾燥した後、４０℃の環境下で４８時間熟成することによって粘着テープを得た。【０１２５】
前記粘着テープを、温度２３℃及び相対湿度６５％ＲＨの環境下で、アルミニウム板に貼付し、前記粘着テープの上面（ポリエチレンテレフタレート基材側の面）を、２ｋｇローラーを使用し一往復させることでそれらを圧着した。【０１２６】
前記方法で圧着したものを、温度２３℃及び相対湿度５０％ＲＨの環境下に１時間静置した後、剥離速度３００ｍｍ／ｍｉｎにおける１８０°引き剥がした時の強度を測定した。後述する粘着剤組成物（Ｂ）〜（Ｄ）を用いて形成された粘着剤層の１８０°引き剥がし接着力もまた、上記と同様の方法で測定した。【０１２７】
（粘着剤組成物（Ｂ）の調製）
攪拌機、還流冷却器、温度計、滴下漏斗および窒素ガス導入口を備えた反応容器に、ｎ−ブチルアクリレート９３．４質量部、アクリル酸３．５質量部、酢酸ビニル３質量部、２−ヒドロキシエチルアクリレート０．１質量部、重合開始剤として２、２’−アゾビスイソブチロニトリル０．１質量部を、酢酸エチル１００質量部に溶解し、７０℃で１２時間重合させることによって、重量平均分子量が１６０万（ポリスチレン換算）のアクリル系重合体の酢酸エチル溶液を得た。【０１２８】
次に、前記アクリル系重合体１００質量部に対し、「スーパーエステルＡ１００」（荒川化学工業株式会社製、不均化ロジンのグリセリンエステル）３０質量部と、「ペンセルＤ１３５」（荒川化学工業株式会社製、重合ロジンのペンタエリスリトールエステル）５質量部と、「ＦＴＲ６１００」（三井化学株式会社製、スチレン系石油樹脂）２５質量部とを混合し、さらに酢酸エチルを加え均一に混合することによって、不揮発分３８質量％の粘着剤組成物（ｂ）を得た。【０１２９】
次に、前記粘着剤組成物（ｂ）１００質量部と、「コロネートＬ−４５」（日本ポリウレタン工業株式会社製、イソシアネート系架橋剤、不揮発分４５質量％）１．３質量部とを混合し、１５分攪拌することによって粘着剤組成物（Ｂ）を得た。前記粘着剤組成物（Ｂ）の１８０°引き剥がし接着力は、１３．７Ｎ／２０ｍｍであった。【０１３０】
（粘着剤組成物（Ｃ）の調製）
攪拌機、還流冷却器、温度計、滴下漏斗および窒素ガス導入口を備えた反応容器に、ｎ−ブチルアクリレート９３．４質量部、アクリル酸３．５質量部、酢酸ビニル３質量部、２−ヒドロキシエチルアクリレート０．１質量部、重合開始剤として２、２’−アゾビスイソブチロニトリル０．１質量部を、酢酸エチル１００質量部に溶解し、７０℃で１２時間重合させることによって、重量平均分子量が１６０万（ポリスチレン換算）のアクリル系重合体の酢酸エチル溶液を得た。【０１３１】
次に、前記アクリル系重合体１００質量部に対し、「スーパーエステルＡ１００」（荒川化学工業株式会社製、不均化ロジンのグリセリンエステル）２０質量部と、「ＦＴＲ６１００」（三井化学株式会社製、スチレン系石油樹脂）２０質量部と、「ハリタックＰＣＪ」（ハリマ化成グループ株式会社製、重合ロジンのペンタエリスリトールエステル）１０質量部とを添加し、さらに酢酸エチルを加え均一に混合することによって、不揮発分３８質量％の粘着剤組成物（ｃ）を得た。【０１３２】
前記粘着剤組成物（ｃ）１００質量部と、「コロネートＬ−４５」（日本ポリウレタン工業株式会社製、イソシアネート系架橋剤、不揮発分４５質量％）１．３質量部とを混合し、１５分攪拌することによって粘着剤組成物（Ｃ）を得た。前記粘着剤組成物（Ｃ）の１８０°引き剥がし接着力は、１２．８Ｎ／２０ｍｍであった。【０１３３】
（粘着剤組成物（Ｄ）の調製）
攪拌機、還流冷却器、温度計、滴下漏斗および窒素ガス導入口を備えた反応容器に、ｎ−ブチルアクリレート４４．９４質量部、２−エチルヘキシルアクリレート５０質量部、酢酸ビニル３質量部、アクリル酸２質量部、４−ヒドロキシブチルアクリレート０．０６質量部、重合開始剤として２、２’−アゾビスイソブチロニトリル０．１質量部を、酢酸エチル１００質量部に溶解し、７０℃で１２時間重合させることによって、重量平均分子量が１２０万（ポリスチレン換算）のアクリル系重合体の酢酸エチル溶液を得た。【０１３４】
次に、前記アクリル系重合体１００質量部に対し、「スーパーエステルＡ１００」（荒川化学工業株式会社製、不均化ロジンのグリセリンエステル）３０質量部と、「ＦＴＲ６１００」（三井化学株式会社製、スチレン系石油樹脂）２５質量部と、「ペンセルＤ１３５」（荒川化学工業株式会社製、重合ロジンのペンタエリスリトールエステル）５質量部とを添加し、さらに酢酸エチルを加え均一に混合することによって、不揮発分４５質量％の粘着剤組成物（ｄ）を得た。【０１３５】
前記粘着剤組成物（ｄ）１００質量部と、「コロネートＬ−４５」（日本ポリウレタン工業株式会社製、イソシアネート系架橋剤、不揮発分４５質量％）１．３質量部とを混合し、１５分攪拌することによって粘着剤組成物（Ｄ）を得た。前記粘着剤組成物（Ｄ）の１８０°引き剥がし接着力は、１３．２Ｎ／２０ｍｍであった。【０１３６】
（粘着剤組成物（Ｅ）の調製）
攪拌機、還流冷却器、温度計、滴下漏斗および窒素ガス導入口を備えた反応容器に、ｎ−ブチルアクリレート６３．４質量部、２−エチルヘキシルアクリレート３０質量部、アクリル酸３質量部、酢酸ビニル３．５質量部、２−ヒドロキシエチルアクリレート０．１質量部、重合開始剤として２、２’−アゾビスイソブチロニトリル０．１質量部を、酢酸エチル１００質量部に溶解し、７０℃で１２時間重合させることによって、重量平均分子量が１４０万（ポリスチレン換算）のアクリル系重合体の酢酸エチル溶液を得た。【０１３７】
次に、前記アクリル系重合体１００質量部に対し、「スーパーエステルＡ１００」（荒川化学工業株式会社製、不均化ロジンのグリセリンエステル）３０質量部と、「ＦＴＲ６１００」（三井化学株式会社製、スチレン系石油樹脂）２５質量部と、「ペンセルＤ１３５」（荒川化学工業株式会社製、重合ロジンのペンタエリスリトールエステル）５質量部とを添加し、さらに酢酸エチルを加え均一に混合することによって、不揮発分３８質量％の粘着剤組成物（ｅ）を得た。【０１３８】
前記粘着剤組成物（ｅ）１００質量部と、「コロネートＬ−４５」（日本ポリウレタン工業株式会社製、イソシアネート系架橋剤、不揮発分４５質量％）１．３質量部とを混合し、１５分攪拌することによって粘着剤組成物（Ｅ）を得た。前記粘着剤組成物（Ｅ）の１８０°引き剥がし接着力は、１２．３Ｎ／２０ｍｍであった。【０１３９】
（粘着剤組成物（Ｆ）の調製）
攪拌機、還流冷却器、温度計、滴下漏斗および窒素ガス導入口を備えた反応容器に、ｎ−ブチルアクリレート４４．９４質量部、２−エチルヘキシルアクリレート５０質量部、酢酸ビニル３質量部、アクリル酸２質量部、４−ヒドロキシブチルアクリレート０．０６質量部、重合開始剤として２、２’−アゾビスイソブチロニトリル０．１質量部を、酢酸エチル１００質量部に溶解し、７０℃で１２時間重合させることによって、重量平均分子量が１２０万（ポリスチレン換算）のアクリル系重合体の酢酸エチル溶液を得た。【０１４０】
次に、アクリル系重合体１００質量部に対し、「ペンセルＤ１３５」（荒川化学工業株式会社製、重合ロジンのペンタエリスリトールエステル）１０質量部を添加し、さらに酢酸エチルを加え均一に混合することによって、不揮発分４５質量％の粘着剤組成物（ｆ）を得た。【０１４１】
前記粘着剤組成物（ｆ）１００質量部と、「コロネートＬ−４５」（日本ポリウレタン工業株式会社製、イソシアネート系架橋剤、不揮発分４５質量％）０．９質量部とを混合し、１５分攪拌することによって粘着剤組成物（Ｆ）を得た。前記粘着剤組成物（Ｆ）の１８０°引き剥がし接着力は、８．５Ｎ／２０ｍｍであった。【０１４２】
（粘着剤組成物（Ｇ）の調製）
攪拌機、還流冷却器、温度計、滴下漏斗および窒素ガス導入口を備えた反応容器に、ｎ−ブチルアクリレート９３．４質量部、アクリル酸３．５質量部、酢酸ビニル３質量部、２−ヒドロキシエチルアクリレート０．１質量部、重合開始剤として２、２’−アゾビスイソブチロニトリル０．１質量部を、酢酸エチル１００質量部に溶解し、７０℃で１２時間重合させることによって、重量平均分子量が１６０万（ポリスチレン換算）のアクリル系重合体の酢酸エチル溶液を得た。【０１４３】
次に、前記アクリル系重合体１００質量部に対し、「スーパーエステルＡ１００」（荒川化学工業株式会社製、不均化ロジンのグリセリンエステル）９．４質量部と、「ハリタックＰＣＪ」（ハリマ化成グループ株式会社製、重合ロジンのペンタエリスリトールエステル）９．４質量部とを添加し、さらに酢酸エチルを加え均一に混合することによって、不揮発分３８質量％の粘着剤組成物（ｇ）を得た。【０１４４】
前記粘着剤組成物（ｇ）１００質量部と、「コロネートＬ−４５」（日本ポリウレタン工業株式会社製、イソシアネート系架橋剤、不揮発分４５質量％）１．１質量部とを混合し、１５分攪拌することによって粘着剤組成物（Ｇ）を得た。前記粘着剤組成物（Ｇ）の１８０°引き剥がし接着力は、８．９Ｎ／２０ｍｍであった。【０１４５】
（実施例１）
前記粘着剤組成物（Ａ）を厚さ７５μｍのポリエチレンテレフタレートフィルム（ＰＥＴフィルム）の剥離処理面に、乾燥後の厚さが２５μｍとなるように塗工し、８０℃で３分間乾燥させることによって粘着剤層を形成した。前記粘着剤層のゲル分率は４２．５質量％であった。【０１４６】
次に、黒色ポリオレフィン系発泡体（１）（厚さ１００μｍ、密度０．４０ｇ／ｃｍ３、層間強度１２．６Ｎ／ｃｍ、２５％圧縮強度：１０３ｋＰａ、流れ方向の引張強さ：１０８４Ｎ／ｃｍ２、幅方向の引張強さ：７９０Ｎ／ｃｍ２、である積水化学工業株式会社製の発泡体の表面をコロナ処理で濡れ指数５４ｍＮ／ｍとしたもの）からなる基材の両面に、前記粘着剤層を１枚ずつ貼り合わせたのち、２３℃下、線圧５ｋｇ／ｃｍのロールで圧着させることによってそれらをラミネートし、４０℃で４８時間熟成させることによって、厚さ１５０μｍの両面粘着テープを得た。【０１４７】
（実施例２）
粘着剤層の乾燥後の厚さを２５μｍから１５μｍに変更したこと以外は、実施例１と同様の方法で厚さ１３０μｍの両面粘着テープを得た。【０１４８】
（実施例３）
粘着剤層の乾燥後の厚さを２５μｍから５０μｍに変更したこと以外は、実施例１と同様の方法で厚さ２００μｍの両面粘着テープを得た。【０１４９】
（実施例４）
黒色ポリオレフィン系発泡体（１）の代わりに、黒色ポリオレフィン系発泡体（２）（厚さ：８０μｍ、密度０．４０ｇ／ｃｍ３、層間強度１０．２Ｎ／ｃｍ、２５％圧縮強度：９２ｋＰａ、流れ方向の引張強さ：１０６２Ｎ／ｃｍ２、幅方向の引張強さ：９６２Ｎ／ｃｍ２、である積水化学工業株式会社製の発泡体の表面をコロナ処理で濡れ指数５４ｍＮ／ｍとしたもの）を用いること、及び、粘着剤層の乾燥後の厚さを２５μｍから１５μｍに変更したこと以外は、実施例１と同様の方法で厚さ１１０μｍの両面粘着テープを得た。【０１５０】
（実施例５）
黒色ポリオレフィン系発泡体（１）の代わりに黒色ポリオレフィン系発泡体（３）（厚さ：１００μｍ、密度０．４５ｇ／ｃｍ３、層間強度１６．２Ｎ／ｃｍ、２５％圧縮強度：１９０ｋＰａ、流れ方向の引張強さ：９６４Ｎ／ｃｍ２、幅方向の引張強さ：８６１Ｎ／ｃｍ２、である積水化学工業株式会社製の発泡体の表面をコロナ処理で濡れ指数５４ｍＮ／ｍとしたもの）を用いたこと以外は、実施例１と同様の方法で、厚さ１５０μｍの両面粘着テープを得た。【０１５１】
（実施例６）
粘着剤層の乾燥後の厚さを１５μｍから５０μｍに変更したこと以外は、実施例５と同様の方法で厚さ２００μｍの両面粘着テープを得た。【０１５２】
（実施例７）
黒色ポリオレフィン系発泡体（１）の代わりに黒色ポリオレフィン系発泡体（４）（厚さ：１４０μｍ、密度０．４０ｇ／ｃｍ３、層間強度１９．１Ｎ／ｃｍ、２５％圧縮強度：１３０ｋＰａ、流れ方向の引張強さ：９９４Ｎ／ｃｍ２、幅方向の引張強さ：７１３Ｎ／ｃｍ２、である積水化学工業株式会社製の発泡体の表面をコロナ処理で濡れ指数５４ｍＮ／ｍとしたもの）を用いること、及び、粘着剤層の乾燥後の厚さを１５μｍから３０μｍにしたこと以外は、実施例１と同様の方法で厚さ２００μｍの両面粘着テープを得た。【０１５３】
（実施例８）
粘着剤層の乾燥後の厚さを３０μｍから５５μｍに変更したこと以外は、実施例７と同様の方法で厚さ２５０μｍの両面粘着テープを得た。【０１５４】
（実施例９）
粘着剤層の乾燥後の厚さを３０μｍから８０μｍに変更したこと以外は、実施例７と同様の方法で厚さ３００μｍの両面粘着テープを得た。【０１５５】
（実施例１０）
前記粘着剤組成物（Ａ）の代わりに、前記粘着剤組成物（Ｂ）を使用すること以外は、実施例１と同様の方法で厚さ１５０μｍの両面粘着テープを得た（粘着剤層のゲル分率４０質量％）。【０１５６】
（実施例１１）
前記粘着剤組成物（Ａ）の代わりに、前記粘着剤組成物（Ｃ）を使用すること以外は、実施例１と同様の方法で厚さ１５０μｍの両面粘着テープを得た（粘着剤層のゲル分率４３質量％）。【０１５７】
（実施例１２）
前記粘着剤組成物（Ａ）の代わりに、前記粘着剤組成物（Ｄ）を使用すること以外は、実施例１と同様の方法で厚さ１５０μｍの両面粘着テープを得た（粘着剤層のゲル分率２５質量％）。【０１５８】
（実施例１３）
前記粘着剤組成物（Ａ）の代わりに、前記粘着剤組成物（Ｅ）を使用すること以外は、実施例１と同様の方法で厚さ１５０μｍの両面粘着テープを得た（粘着剤層のゲル分率３９質量％）。【０１５９】
（比較例１）
黒色ポリオレフィン系発泡体（１）の代わりに黒色ポリオレフィン系発泡体（５）（厚さ：１００μｍ、密度０．３３ｇ／ｃｍ３、層間強度８．９Ｎ／ｃｍ、２５％圧縮強度：７０ｋＰａ、流れ方向の引張強さ：７９９Ｎ／ｃｍ２、幅方向の引張強さ：６２７Ｎ／ｃｍ２、である積水化学工業株式会社製の発泡体の表面をコロナ処理で濡れ指数５４ｍＮ／ｍとしたもの）を用いたこと以外は、実施例１と同様の方法で厚さ１５０μｍの両面粘着テープを得た。【０１６０】
（比較例２）
黒色ポリオレフィン系発泡体（１）の代わりに黒色ポリオレフィン系発泡体（６）（厚さ：１００μｍ、密度０．５０ｇ／ｃｍ３、層間強度１３．６Ｎ／ｃｍ、２５％圧縮強度：２７０ｋＰａ、流れ方向の引張強さ：１４５６Ｎ／ｃｍ２、幅方向の引張強さ：９５６Ｎ／ｃｍ２、である積水化学工業株式会社製の発泡体の表面をコロナ処理で濡れ指数５４ｍＮ／ｍとしたもの）を用いたこと以外は、実施例１と同様の方法で、厚さ１５０μｍの両面粘着テープを得た。【０１６１】
（比較例３）
粘着剤層の乾燥後の厚さを１５μｍから５０μｍに変更したこと以外は、比較例２と同様にして厚さ２００μｍの両面粘着テープを得た。【０１６２】
（比較例４）
前記粘着剤組成物（Ａ）の代わりに、前記粘着剤組成物（Ｆ）を使用すること以外は、実施例１と同様の方法で厚さ１５０μｍの両面粘着テープを得た（粘着剤層のゲル分率３８質量％）。【０１６３】
（比較例５）
前記粘着剤組成物（Ａ）の代わりに、前記粘着剤組成物（Ｇ）を使用すること以外は、実施例７と同様の方法で厚さ２００μｍの両面粘着テープを得た（粘着剤層のゲル分率４８質量％）。【０１６４】
上記実施例及び比較例にて使用した発泡体基材、上記実施例及び比較例で得られた両面粘着テープについて、以下の評価を行った。得られた結果を表に示す。【０１６５】
［発泡体基材と粘着テープ厚さ］
発泡体基材の厚さは、尾崎製作所製のダイヤルシクネスゲージＧ型を用いて測定した。粘着テープの厚さは、剥離フィルムを剥がしたものの厚さを、ダイヤルシクネスゲージＧ型を用いて測定した。【０１６６】
[発泡体基材の密度]
発泡体基材の密度は、ＪＩＳＫ６７６７に準じて測定した。具体的には、４ｃｍ×５ｃｍの長方形に切断した発泡体基材を１５ｃｍ３分用意し、その質量を測定して密度を求めた。【０１６７】
[発泡体基材の層間強度]
発泡体基材の両面に、厚さ５０μｍの強粘着性（下記高速剥離試験時に被着体および発泡体基材から剥離しないもの）の粘着剤層を１枚ずつ貼り合わせたものを、４０℃で４８時間熟成することによって、層間強度測定用の両面粘着テープを作成した。【０１６８】
次に、前記両面粘着テープの片側の粘着面を、厚さ２５μｍのポリエステルフィルムで裏打ちした後、発泡体基材の幅方向１ｃｍ及びその流れ方向１５ｃｍの大きさに裁断したものを、２３℃及び相対湿度５０％ＲＨ下、厚さ５０μｍ、幅３ｃｍ、長さ２０ｃｍのポリエステルフィルムに貼付し、その表面を、２ｋｇローラーを１往復させることで、それらを圧着した後、６０℃の環境下に２４時間静置し、次いで２３℃で１時間静置することによって試験片を得た。【０１６９】
次に、２３℃及び相対湿度５０％ＲＨ下、前記試験片を構成する厚さ５０μｍｍのポリエステルフィルム側を高速剥離試験機の取り付け治具に固定し、前記試験片を構成する厚さ２５μｍのポリエステルフィルムを引張速度１５ｍ／分で９０度方向に引っ張ることで、前記試験片を構成する発泡体基材が引き裂かれた際の最大強度を測定した。【０１７０】
[発泡体基材の引張強さ]
発泡体基材の流れ方向と幅方向の引張強さは、ＪＩＳＫ６７６７に準じて測定した。標線長さ２ｃｍ、幅１ｃｍのサンプルを、テンシロン引張試験機を用い、２３℃及び相対湿度５０％ＲＨの環境下、引張速度３００ｍｍ／ｍｉｎの測定条件で測定した。得られた測定値の最大強度がサンプルの引張強度である。【０１７１】
[発泡体基材の２５％圧縮強度]
発泡体基材の２５％圧縮強度は、ＪＩＳＫ６７６７に準じて測定した。２５角に切断した試料を厚さ約１０ｍｍになるまで重ね合わせた。試料より大きな面積のステンレス板で試料をはさみ、２３℃下で１０ｍｍ／分の速度で試料を約２．５ｍｍ（もとの厚さの２５％分）圧縮した時の強度を測定した。【０１７２】
[発泡体基材の平均気泡径測定]
はじめに、発泡体基材を幅方法、流れ方向とも１ｃｍに切断した。次に、切断した発泡体基材の切断面中央部分をデジタルマイクロスコープ（商品名「ＫＨ−７７００」、ＨｉＲＯＸ社製）により、発泡体気泡部分を２００倍に拡大したのち、発泡体基材の幅方向または流れ方向の断面を発泡体基材の切断面がその基材厚さ方向の全長を観察する。得られた拡大画像において、流れ方向または幅方向の拡大前の実際の長さが２ｍｍ分の切断面に存在する気泡の気泡径を全て測定し、その平均値から平均気泡径を算出した。任意の１０カ所で測定した結果から平均気泡径を求めた。【０１７３】
[易解体性]
１）長さ２ｃｍ（発泡体基材の流れ方向）、幅１ｃｍの試験片に加工した発泡体基材中芯の両面粘着テープを、縦２．５ｃｍ、横４．０ｃｍ、２ｍｍ厚のポリカーボネート板の中心に幅方向に２ｃｍの間隔をあけて２枚貼付した。【０１７４】
２）長さ２０ｃｍ、幅１．５ｃｍ、５０μｍ厚のＰＥＴフィルムの端部を前記ポリカーボネート板のテープ貼付面の裏面に固定し、そのＰＥＴフィルムが２枚の両面粘着テープを通るように巻き付けた。その際、ＰＥＴフィルムの幅の中心が、２枚の両面粘着テープの中心と一致するようにした。【０１７５】
３）前記ＰＥＴフィルムを巻き付け固定したポリカーボネート板を、両面粘着テープが接するになるようにして、縦２０ｃｍ、横２０ｃｍのアルミ板の表面に貼付固定し、２ｋｇの重りを使用して加圧圧着した。２３℃５０％ＲＨ下で７２時間静置して試験片とした。【０１７６】
４）前記試験片のＰＥＴフィルムの端部をアルミ板に対して９０°方向に引きあげて、ポリカーボネート板を引きはがした。その際の両面粘着テープの剥離状態を観察した。【０１７７】
◎：両面粘着テープの全面が発泡体基材の層間で破壊して剥離された。【０１７８】
○：両面粘着テープの９割以上が発泡体基材の層間で破壊して剥離された。【０１７９】
×：両面粘着テープの発泡体基材の層間で破壊した部分が９割未満であった。【０１８０】
［耐衝撃性試験］
１）厚さ２ｍｍ、外形５０ｍｍ×５０ｍｍのアクリル板（三菱レイヨン（株）アクリライトＬ「商標名」、色相：透明）に、長さ４０ｍｍ、幅５ｍｍの２枚の両面粘着テープの弱粘着面を４０ｍｍの間隔をあけて平行に貼付（図１）したのち、厚さ２ｍｍ、外形１５０ｍｍ×１００ｍｍのＡＢＳ板（住友ベークライト社製、タフエースＲ「商標名」色相：ナチュラル、シボなし、以下同じ）の中央部に貼付した（図２）。２ｋｇローラーで１往復加圧したのち、２３℃で１時間静置して試験片とした。【０１８１】
２）デュポン式衝撃試験機（テスター産業株式会社製）の台座の上に、長さ１５０ｍｍ、幅１００ｍｍ、高さ４５ｍｍのコの字型測定台（厚さ５ｍｍのアルミ製）を設置し、その上に試験片を、アクリル板を下向きにして載せた（図３）。ＡＢＳ板側から直径２５ｍｍ、質量３００ｇのステンレス製の撃芯を、高さを１０ｃｍずつ変化させ、ＡＢＳ板の中心部分に各高さから１０秒間隔で５回落下させ、試験片にテープの剥がれや破壊が認められた時の高さを測定した。【０１８２】
○：高さ６０ｃｍでも試験後にテープの剥がれ又は破壊なし
×：高さ６０ｃｍ以下でテープの剥がれ又は破壊が生じた【０１８３】
【表１】
2014156816.tif 000002
【０１８４】
【表２】
2014156816.tif 000003
【０１８５】
上記実施例１〜１３のとおり、本発明の両面粘着テープは、被着体との優れた落下衝撃耐性、易解体性（層間割れ性）を有するものであった。一方、比較例１〜６の両面粘着テープは落下衝撃に対し充分な耐性が無い、あるいは易解体性（層間割れ性）に劣るものであった。
【符号の説明】
【０１８６】
１  粘着テープ
２  アクリル板
３  ＡＢＳ板
４  コの字型測定台
５  撃芯
【図１】
2014156816.tif 000004
【図２】
2014156816.tif 000005
【図３】
2014156816.tif 000006
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
発泡体基材の両面に粘着剤層を有する両面粘着テープであって、
前記発泡体基材が、密度０．４５ｇ／ｃｍ３以下、層間強度１０Ｎ／ｃｍ以上のポリオレフィン系発泡体基材であり、
前記粘着剤層が、厚さ２５μｍのポリエチレンテレフタレート基材に、乾燥後の粘着剤層の厚さが２５μｍとなるように、アクリル系重合体と、架橋剤と、前記アクリル系重合体１００質量部に対して５０質量部〜６５質量部の粘着付与樹脂とを含有する粘着剤組成物を塗工し、８０℃で３分乾燥した後、４０℃の環境下で４８時間熟成することによって厚さ２５μｍの粘着剤層を設けて形成した粘着テープを、温度２３℃及び相対湿度６５％ＲＨの環境下でアルミニウム板に、２ｋｇローラーを使用し一往復させることで圧着させ、温度２３℃及び相対湿度５０％ＲＨの環境下に１時間静置した後に測定される剥離速度３００ｍｍ／ｍｉｎにおける１８０°引き剥がし接着力が１２Ｎ／２０ｍｍ以上の粘着剤層であることを特徴とする両面粘着テープ。
【請求項２】
前記粘着付与樹脂が、不均化ロジンエステル系粘着付与樹脂、重合ロジンエステル系粘着付与樹脂及び石油樹脂系粘着付与樹脂を含有するものである請求項１に記載の両面粘着テープ。
【請求項３】
前記アクリル系重合体が８０万〜３００万の重量平均分子量を有するものである請求項１または２に記載の両面粘着テープ。
【請求項４】
前記発泡体基材が、層間強度１０Ｎ／ｃｍ〜２５Ｎ／ｃｍのポリオレフィン系発泡体基材である請求項１〜３のいずれか１項に記載の両面粘着テープ。
【請求項５】
総厚さが３００μｍ以下である請求項１〜４のいずれか１項に記載の両面粘着テープ。
【請求項６】
前記発泡体基材の引張強さが、５００Ｎ／ｃｍ２〜１３００Ｎ／ｃｍ２である請求項１〜５のいずれか１項に記載の両面粘着テープ。
【請求項７】
電子機器を構成する部品の固定に使用される請求項１〜６のいずれか１項に記載の両面粘着テープ。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
発泡体基材の両面に粘着剤層を有する両面粘着テープであって、
前記粘着剤層は、アクリル系重合体と、架橋剤と、前記アクリル系重合体１００質量部に対して５０質量部〜６５質量部の粘着付与樹脂とを含有する粘着剤組成物から形成されるものであり、
前記発泡体基材が、密度０．１５〜０．４５ｇ／ｃｍ３、層間強度１０〜５０Ｎ／ｃｍ、厚さ５０〜２５０μｍ、２５％圧縮強度１０〜５００ｋＰａ、流れ方向及び幅方向の引張強さ５００〜１３００Ｎ／ｃｍ２、流れ方向の引張伸度１００〜１２００％、流れ方向及び幅方向の平均気泡径１０〜５００μｍ、厚さ方向の平均気泡径３〜１００μｍのポリオレフィン系発泡体基材であり、
前記粘着剤層が、厚さ２５μｍのポリエチレンテレフタレート基材に、乾燥後の粘着剤層の厚さが２５μｍとなるように前記粘着剤組成物を塗工し、８０℃で３分乾燥した後、４０℃の環境下で４８時間熟成することによって厚さ２５μｍの粘着剤層を設けて形成した粘着テープを、温度２３℃及び相対湿度６５％ＲＨの環境下でアルミニウム板に、２ｋｇローラーを使用し一往復させることで圧着させ、温度２３℃及び相対湿度５０％ＲＨの環境下に１時間静置した後に測定される剥離速度３００ｍｍ／ｍｉｎにおける１８０°引き剥がし接着力が１２〜２５Ｎ／２０ｍｍの粘着剤層であることを特徴とする両面粘着テープ。
【請求項２】
前記粘着付与樹脂が、不均化ロジンエステル系粘着付与樹脂、重合ロジンエステル系粘着付与樹脂及び石油樹脂系粘着付与樹脂を含有するものである請求項１に記載の両面粘着テープ。
【請求項３】
前記アクリル系重合体が８０万〜３００万の重量平均分子量を有するものである請求項１または２に記載の両面粘着テープ。
【請求項４】
前記発泡体基材が、層間強度１０Ｎ／ｃｍ〜２５Ｎ／ｃｍのポリオレフィン系発泡体基材である請求項１〜３のいずれか１項に記載の両面粘着テープ。
【請求項５】
総厚さが３００μｍ以下である請求項１〜４のいずれか１項に記載の両面粘着テープ。
【請求項６】
前記発泡体基材の引張強さが、５００Ｎ／ｃｍ２〜１３００Ｎ／ｃｍ２である請求項１〜５のいずれか１項に記載の両面粘着テープ。
【請求項７】
電子機器を構成する部品の固定に使用される請求項１〜６のいずれか１項に記載の両面粘着テープ。
【国際調査報告】
2014156816.tif 000007
2014156816.tif 000008
2014156816.tif 000009
2014156816.tif 000010